(57)【要約】【課題】  ＰＭの捕集性能を維持しつつ、排気ガスが通過する際の圧力損失を低く抑え、フィルタを再生しても溶損し難く、アッシュで目詰まりが生じ難く、圧力損失の上昇が低いセラミックハニカムフィルタを得る。【解決手段】  複数のセラミックハニカム構造体が、その端面において排気ガスが流通する方向に接合され、排気ガスが流通する方向に直交する断面において、少なくとも一部の前記複数のセラミックハニカム構造体の隔壁同士がずれて接合され、接合された上流側のセルにおいて、排気ガス流通方向に垂直な断面におけるセル開口面積Ａ01と、前記セルのセル開口面積Ａ01が前記接合された下流側のセラミックハニカム構造体の隔壁によって減少したセル開口面積Ａ02と、の比であるセル開口面積比Ａ0=(Ａ02/Ａ01)が、任意の5セル×5セル＝25セルでの平均値が0.9以下、下流側のセラミックハニカム構造体の隔壁端面と隔壁表面の粗さ（最大高さＲz）が15μm以上である。【選択図】      図１
2014113510.tif 000002
【特許請求の範囲】
【請求項１】
排気ガス中の微粒子を除去するためのセラミックハニカムフィルタであって、多孔質の隔壁により仕切られたセルを有する複数のセラミックハニカム構造体が、前記セラミックハニカム構造体の端面において排気ガスが流通する方向に接合され、前記複数のセラミックハニカム構造体は、前記排気ガスが流通する方向に直交する断面において、少なくとも一部の前記複数のセラミックハニカム構造体の隔壁同士が、ずれて接合され、前記接合された複数のセラミックハニカム構造体の排気ガスが流通する上流側のセラミックハニカム構造体のセルにおいて、排気ガス流通方向に垂直な断面におけるセル開口面積Ａ01と、前記セルのセル開口面積Ａ01が前記接合された下流側のセラミックハニカム構造体の隔壁によって減少したセル開口面積Ａ02と、の比であるセル開口面積比Ａ0=(Ａ02/Ａ01)が、任意の5セル×5セル＝25セルにおける平均値が0.9以下であり、前記下流側のセラミックハニカム構造体の隔壁端面の粗さ（最大高さＲz）が15μm以上、隔壁表面の粗さ（最大高さＲz）が15μm以上であることを特徴とするセラミックハニカムフィルタ。
【請求項２】
前記セルにおける前記セル開口面積比（Ａ0）と、前記セルに隣接するセルにおけるセル開口面積比（Ａ1、Ａ2、Ａ3、Ａ4・・・）との差の絶対値が、任意の5セル×5セル＝25セルにおける最大値が0.10以上1.0未満であることを特徴とする請求項１に記載のセラミックハニカムフィルタ。
【請求項３】
前記複数のセラミックハニカム構造体の隔壁同士が、隔壁厚さの方向に前記隔壁同士の最短間隔が隔壁ピッチの0.1倍以上0.5倍未満でずれて接合されていることを特徴とする請求項１または請求項２に記載のセラミックハニカムフィルタ。
【請求項４】
前記複数のセラミックハニカム構造体の隔壁同士が、前記端面の中心を軸として35〜55°の角度ずれた位置で接合されていることを特徴とする請求項１乃至請求項３の何れか１項に記載のセラミックハニカムフィルタ。
【請求項５】
前記複数のセラミックハニカム構造体は２個以上１５個以下であることを特徴とする請求項１乃至請求項４の何れか１項に記載のセラミックハニカムフィルタ。
【請求項６】
前記排気ガスが流通する方向に直交する断面において、前記セルは略四角形状で、隅部が円弧状であり、一方の対向する隅部の曲率半径は他方の対向する隅部の曲率半径より大きいことを特徴とする請求項１乃至請求項５の何れか１項に記載のセラミックハニカムフィルタ。
【請求項７】
前記接合された複数のセラミックハニカム構造体の端面間が0.01〜3.0mmの間隔を有することを特徴とする請求項１乃至請求項６の何れか１項に記載のセラミックハニカムフィルタ。
【請求項８】
前記複数のセラミックハニカム構造体の開口率が75％以下であることを特徴とする請求項１乃至請求項７の何れかに記載のセラミックハニカムフィルタ。
【請求項９】
前記複数のセラミックハニカム構造体が、隣接するセラミックハニカム構造体同士の開口率が異なるように接合されていることを特徴とする請求項８に記載のセラミックハニカムフィルタ。
【請求項１０】
前記複数のセラミックハニカム構造体は、排気ガスが流通する方向に平行する断面において、隣接する隔壁同士が略平行であるとともに、前記セラミックハニカム構造体の外周部のセルの1〜5個が、そのセルの一部もしくは端部が、外周面を形成していることを特徴とする請求項１乃至請求項９の何れかに記載のセラミックハニカムフィルタ。
【請求項１１】
複数のセラミックハニカム構造体が接合されてなるセラミックハニカムフィルタの製造方法であって、セラミック坏土をハニカム状に押出成形し、所定長さに切断し、乾燥後の複数のセラミックハニカム乾燥体を前記セラミックハニカム乾燥体の端面において、隔壁同士をずらして載置し、載置された複数のセラミックハニカム乾燥体を焼成して複数のセラミックハニカム構造体とすることを特徴とするセラミックハニカムフィルタの製造方法。
【請求項１２】
前記焼成後、前記複数のセラミックハニカム構造体の外周部にコート材を塗布することを特徴とする請求項１１に記載のセラミックハニカムフィルタの製造方法。
【請求項１３】
複数のセラミックハニカム構造体が接合されてなるセラミックハニカムフィルタの製造方法であって、セラミック坏土をハニカム状に押出成形し、所定長さに切断し、乾燥後の複数のセラミックハニカム乾燥体を前記セラミックハニカム乾燥体の端面において、隔壁同士をずらして載置し、前記載置された複数のセラミックハニカム乾燥体の外周部にコート材を塗布し、焼成することを特徴とするセラミックハニカムフィルタの製造方法。
【請求項１４】
複数のセラミックハニカム構造体が接合されてなるセラミックハニカムフィルタの製造方法であって、セラミック坏土をハニカム状に押出成形し、所定長さに切断し、乾燥、焼成後の複数のセラミックハニカム構造体を前記セラミックハニカム構造体の端面において、隔壁同士をずらして載置し、前記載置された複数のセラミックハニカム構造体の外周部にコート材を塗布することを特徴とするセラミックハニカムフィルタの製造方法。
【請求項１５】
前記セラミックハニカム構造体の端面の周縁部に接合材を配置し、前記複数のセラミックハニカム構造体が前記接合材を介して載置されることを特徴とする請求項１１乃至請求項１４の何れかに記載のセラミックハニカムフィルタの製造方法。
【請求項１６】
前記複数のセラミックハニカム構造体のうちの１つのセラミックハニカム構造体の端面上において、一方の外周端から他方の外周端まで形成されている任意の隔壁に、位置決め部材を略一致させた後、前記１つのセラミックハニカム構造体を、Ｘ方向、または、Ｙ方向に移動、もしくは、Ｘ方向、Ｙ方向の両方向に移動、もしくは、前記端面の中心を軸として回転移動させ、前記移動した１つのセラミックハニカム構造体の端面上に、他のセラミックハニカム構造体を載置するにあたって、前記他のセラミックハニカム構造体の端面上において、一方の外周端から他方の外周端まで形成されている任意の隔壁に位置決め部材を略一致させて載置することにより、隔壁同士をずらして載置されることを特徴とする請求項１１乃至請求項１５の何れかに記載のセラミックハニカムフィルタの製造方法。
【請求項１７】
前記位置決め部材が、金属、及び/又は非金属からなる線状部材、もしくは光線であることを特徴とする請求項１６に記載のセラミックハニカムフィルタの製造方法。
【発明の詳細な説明】
【技術分野】
【０００１】
本発明は、ディーゼルエンジン等の内燃機関から排出される排気ガスの浄化に用いられるセラミックハニカムフィルタ及びその製造方法に関するものである。
【背景技術】
【０００２】
ディーゼルエンジン等の内燃機関から排出される排気ガス中には粒子状物質（Particulate Matters、以下「ＰＭ」という）が多量に含まれている。このＰＭが大気中に放出されると環境汚染を引き起こすため、ＰＭを捕集するためのフィルタが搭載されている。このフィルタは、例えば特許文献１に開示されているように、図10に示す多孔質の隔壁51で区画形成される流体を流通するセル52a、52bを備え、セルの端面が交互に目封止され、流体の流入側端部aが開口されかつ流体の流出側端部bが目封止材53bで目封止されたセル52aと、流体の流入側端部aが目封止材53aで目封止されかつ流体の流出側端部bが開口されたセル52bとが交互に配設されてなる構造を有したセラミックハニカム構造体50である。このセラミックハニカム構造体の流入側端部aが開口されたセル52aに流入した排気ガスは、隣接するセルへ多孔質の隔壁51を通過する際に、排気ガス中のＰＭが隔壁に捕集され、排気ガス中のＰＭを捕集する。
【先行技術文献】
【特許文献】
【０００３】
【特許文献１】特開２００１−２６９５８５号公報
【特許文献２】特開２００４−２５１１３７号公報
【発明の概要】
【発明が解決しようとする課題】
【０００４】
しかしながら、特許文献１に記載されるようなＰＭを捕集する構造のセラミックハニカム構造体は、すべての流通孔がその一端部の何れかにおいて目封止されているため、排気ガスが通過する際の圧力損失が高くなる問題を有していた
【０００５】
さらに、ディーゼルエンジンから排出されるＰＭを捕集し続けると、捕集されたＰＭはフィルタ内に堆積し、フィルタ性能が低下するため、フィルタを加熱するなどして堆積したＰＭを燃焼除去してフィルタを再生させる必要がある。しかし、車両の運転状況により、多量のＰＭが捕集された状態で再生されると、多量のＰＭが燃焼することで発熱が大きくなり、フィルタであるセラミックハニカム構造体の隔壁が溶損する場合があった。さらに、捕集されたＰＭを燃焼しても消失しない固形物であるアッシュ（灰分）が徐々に堆積し、フィルタが目詰まりしやすくなる問題があった。
【０００６】
これを解決しようと、特許文献２には、図11に示す、多孔質の隔壁61により仕切られ排気ガスが流通するセル62a、62bを有するセラミックハニカム構造体の片側の端面bおいてのみ、一部のセル62aの一方の端部bを目封止63bしてなるセラミックハニカム構造体60を開示しているが、セル62bは、一方の端面aからもう一方の端面へ連通しているため、ＰＭの捕集性能を維持するには十分ではなかった。
【０００７】
本発明は、上記課題に鑑みてなされたものであり、ＰＭの捕集性能を維持しつつ、排気ガスが通過する際の圧力損失を低く抑え、フィルタを再生しても溶損し難く、アッシュによる目詰まりが生じ難く、圧力損失の上昇が低い、セラミックハニカムフィルタを得ることにある。
【課題を解決するための手段】
【０００８】
本発明者らは、ＰＭの捕集性能を維持しつつ、排気ガスが通過する際の圧力損失を低く抑え、フィルタを再生しても溶損し難く、アッシュによる目詰まりが生じ難い、セラミックハニカムフィルタを得るために鋭意検討の結果、従来技術のセラミックハニカムフィルタにおいて、排気ガスが通過する際の圧力損失が高くなること、および、アッシュ（灰分）が堆積してフィルタが目詰まりすることの要因が、流出側端部および流入側端部に形成されている目封止材が存在することであることを突き止めた。そして、目封止材を形成しなくても、ＰＭの捕集性能を維持することができるセラミックハニカムフィルタの構造について鋭意検討した結果本発明に想到した。
【０００９】
本発明のセラミックハニカムフィルタは、排気ガス中の微粒子を除去するためのセラミックハニカムフィルタであって、多孔質の隔壁により仕切られたセルを有する複数のセラミックハニカム構造体が、前記セラミックハニカム構造体の端面において排気ガスが流通する方向に接合され、前記複数のセラミックハニカム構造体は、前記排気ガスが流通する方向に直交する断面において、少なくとも一部の前記複数のセラミックハニカム構造体の隔壁同士が、ずれて接合され、前記接合された複数のセラミックハニカム構造体の排気ガスが流通する上流側のセラミックハニカム構造体のセルにおいて、排気ガス流通方向に垂直な断面におけるセル開口面積Ａ01と、前記セルのセル開口面積Ａ01が前記接合された下流側のセラミックハニカム構造体の隔壁によって減少したセル開口面積Ａ02と、の比であるセル開口面積比Ａ0=(Ａ02/Ａ01)が、任意の5セル×5セル＝25セルにおける平均値が0.9以下であり、前記下流側のセラミックハニカム構造体の隔壁端面の粗さ（最大高さＲz）が15μm以上、隔壁表面の粗さ（最大高さＲz）が15μm以上であることを特徴とする。
【００１０】
本発明のセラミックハニカムフィルタにおいて、前記セルにおける前記セル開口面積比（Ａ0）と、前記セルに隣接するセルにおけるセル開口面積比（Ａ1、Ａ2、Ａ3、Ａ4・・・）との差の絶対値が、任意の5セル×5セル＝25セルにおける最大値が0.10以上1.0未満であることが好ましい。
【００１１】
本発明のセラミックハニカムフィルタにおいて、前記複数のセラミックハニカム構造体の隔壁同士が、隔壁厚さの方向に前記隔壁同士の最短間隔が隔壁ピッチの0.1倍以上0.5倍未満でずれて接合されていることが好ましい。
【００１２】
本発明のセラミックハニカムフィルタにおいて、前記複数のセラミックハニカム構造体の隔壁同士が、前記端面の中心を軸として35〜55°の角度ずれた位置で接合されていることが好ましい。
【００１３】
本発明のセラミックハニカムフィルタにおいて、前記複数のセラミックハニカム構造体は２個以上１５個以下であることが好ましい。
【００１４】
本発明のセラミックハニカムフィルタにおいて、前記排気ガスが流通する方向に直交する断面において、前記セルは略四角形状で、隅部が円弧状であり、一方の対向する隅部の曲率半径は他方の対向する隅部の曲率半径より大きいことが好ましい。
【００１５】
本発明のセラミックハニカムフィルタにおいて、前記接合された複数のセラミックハニカム構造体の端面間が0.01〜3.0mmの間隔を有することが好ましい。
【００１６】
本発明のセラミックハニカムフィルタにおいて、前記複数のセラミックハニカム構造体の開口率が75％以下であることことが好ましい。
【００１７】
本発明のセラミックハニカムフィルタにおいて、前記複数のセラミックハニカム構造体が、隣接するセラミックハニカム構造体同士の開口率が異なるように接合されていることが好ましい。
【００１８】
前記複数のセラミックハニカム構造体は、排気ガスが流通する方向に平行する断面において、隣接する隔壁同士が略平行であるとともに、前記セラミックハニカム構造体の外周部のセルの1〜5個が、そのセルの一部もしくは端部が、外周面を形成していることが好ましい。
【００１９】
本発明のセラミックハニカムフィルタの製造方法は、複数のセラミックハニカム構造体が接合されてなるセラミックハニカムフィルタの製造方法であって、セラミック坏土をハニカム状に押出成形し、所定長さに切断し、乾燥後の複数のセラミックハニカム乾燥体を前記セラミックハニカム乾燥体の端面において、隔壁同士をずらして載置し、載置された複数のセラミックハニカム乾燥体を焼成して複数のセラミックハニカム構造体とすることを特徴とする。
【００２０】
本発明のセラミックハニカムフィルタの製造方法において、前記焼成後、前記複数のセラミックハニカム構造体の外周部にコート材を塗布することが好ましい。
【００２１】
また、本発明のセラミックハニカムフィルタの製造方法は、複数のセラミックハニカム構造体が接合されてなるセラミックハニカムフィルタの製造方法であって、セラミック坏土をハニカム状に押出成形し、所定長さに切断し、乾燥後の複数のセラミックハニカム乾燥体を前記セラミックハニカム乾燥体の端面において、隔壁同士をずらして載置し、前記載置された複数のセラミックハニカム乾燥体の外周部にコート材を塗布し、焼成することを特徴とする。
【００２２】
また、本発明のセラミックハニカムフィルタの製造方法は、複数のセラミックハニカム構造体が接合されてなるセラミックハニカムフィルタの製造方法であって、セラミック坏土をハニカム状に押出成形し、所定長さに切断し、乾燥、焼成後の複数のセラミックハニカム構造体を前記セラミックハニカム構造体の端面において、隔壁同士をずらして載置し、前記載置された複数のセラミックハニカム構造体の外周部にコート材を塗布することを特徴とする。
【００２３】
本発明のセラミックハニカムフィルタの製造方法において、前記セラミックハニカム構造体の端面の周縁部に接合材を配置し、前記複数のセラミックハニカム構造体が前記接合材を介して載置されることが好ましい。
【００２４】
本発明のセラミックハニカムフィルタの製造方法において、前記複数のセラミックハニカム構造体のうちの１つのセラミックハニカム構造体の端面上において、一方の外周端から他方の外周端まで形成されている任意の隔壁に、位置決め部材を略一致させた後、前記１つのセラミックハニカム構造体を、Ｘ方向、または、Ｙ方向に移動、もしくは、Ｘ方向、Ｙ方向の両方向に移動、もしくは、前記端面の中心を軸として回転移動させ、前記移動した１つのセラミックハニカム構造体の端面上に、他のセラミックハニカム構造体を載置するにあたって、前記他のセラミックハニカム構造体の端面上において、一方の外周端から他方の外周端まで形成されている任意の隔壁に位置決め部材を略一致させて載置することにより、隔壁同士をずらして載置されることが好ましい。
【００２５】
本発明のセラミックハニカムフィルタの製造方法において、前記位置決め部材が、金属、及び/又は非金属からなる線状部材、もしくは光線であることが好ましい。
【発明の効果】
【００２６】
本発明によれば、ＰＭの捕集性能を維持しつつ、排気ガスが通過する際の圧力損失を低く抑え、再生しても溶損し難く、アッシュで目詰まりが生じ難い、セラミックハニカムフィルタを得ることができる。
【図面の簡単な説明】
【００２７】
【図１】(a)本発明の実施例であるセラミックハニカムフィルタを示した模式断面図。(b)（a）を端面側から見た図。
【図２】図１(a)のＢ−Ｂ部での断面拡大矢視図。
【図３】(a)本発明の別の実施例であるセラミックハニカムフィルタを示した模式断面図。(b)（a）を端面側から見た図。
【図４】図３(a)のＣ−Ｃ部での断面拡大矢視図。
【図５】本発明に係るセラミックハニカム構造体の隔壁交差部を示す図。
【図６】本発明に係るセラミックハニカム構造体を押出成形する際に用いる口金を成形体の出口側から見た図。
【図７】本発明の実施例17に係るセラミックハニカムフィルタを示した模式断面図。
【図８】本発明の実施例25に係るセラミックハニカムフィルタを示した模式断面図。
【図９】本発明において、セラミックハニカム構造体の外周部のセルが、その流通路の一部もしくは端部が、外周面を形成していることを示した模式断面図。
【図１０】従来技術である特許文献１に記載されるセラミックハニカムフィルタを示した模式断面図。
【図１１】従来技術である特許文献２に記載されるセラミックハニカムフィルタを示した模式断面図。
【図１２】(a)本発明において、排気ガスが流通する上流側のセラミックハニカム構造体11の任意のセルのセル開口面積を示した模式図。(b)接合された下流側のセラミックハニカム構造体12の隔壁121によって減少したセル開口面積を示した模式図。
【図１３】(a)(c)本発明の実施例であるセラミックハニカムフィルタを示した模式断面図。(b)（d）を端面側から見た図。
【図１４】本発明における複数のセラミックハニカム構造体を端面において隔壁同士が、隔壁厚さの方向にずれて載置する方法を示した模式図。
【図１５】本発明における複数のセラミックハニカム構造体を端面において隔壁同士が、端面の中心を軸として回転されてずれて載置する方法を示した模式図。
【発明を実施するための形態】
【００２８】
以下、本発明を実施するための形態について説明するが、本発明は以下の形態に限定されるものではなく、本発明の趣旨を逸脱しない範囲で、当業者の通常の知識に基いて、適宜、設計の変更、改良等が加えられることはいうまでもない。
【００２９】
図１、図２、図３、図４に本発明のセラミックハニカムフィルタの実施の形態の１例を示す。本発明のセラミックハニカムフィルタ10は、多孔質の隔壁により仕切られたセルを有する複数のセラミックハニカム構造体11、12が、前記セラミックハニカム構造体の端面において排気ガスが流通する方向に接合され、前記複数のセラミックハニカム構造体11、12は、前記排気ガスが流通する方向に直交する断面において、少なくとも一部の前記複数のセラミックハニカム構造体の隔壁同士が、ずれて接合され、前記接合された複数のセラミックハニカム構造体11、12の排気ガスが流通する上流側のセラミックハニカム構造体11のセルにおいて、排気ガス流通方向に垂直な断面におけるセル開口面積Ａ01と、前記セルのセル開口面積Ａ01が前記接合された下流側のセラミックハニカム構造体12の隔壁121によって減少したセル開口面積Ａ02と、の比であるセル開口面積比Ａ0=(Ａ02/Ａ01)が、任意の5セル×5セル＝25セルにおける平均値が0.9以下であり、前記下流側のセラミックハニカム構造体12の隔壁端面の粗さ（最大高さＲz）が15μm以上、隔壁表面の粗さ（最大高さＲz）が15μm以上である。これにより、上流側のセラミックハニカム構造体11のセルの出口部に、下流側のセラミックハニカム構造体12の隔壁121が存在することとなり、排気ガスが流通する流路が接合部で狭められることになる。このため、セラミックハニカムフィルタに流入した排気ガスは、上流側のセラミックハニカム構造体11のセルに流入した後、接合された下流側のセラミックハニカム構造体12のセルへ流通する際、接合部の狭まった流路により隣接するセルとの間で圧力差が生じ、さらに、隔壁端面及び隔壁表面の粗さ（最大高さＲz）が15μm以上であることにより、排気ガス中のＰＭが、排気ガスが流通するセルに存在する下流側のセラミックハニカム構造体の隔壁端面や隔壁表面に捕捉されるのである。また、流路がセラミックハニカムハニカムフィルタの入口側端面から出口側端面まで連通しているため、ＰＭの捕集性能を維持しつつ、排気ガスが流通する際の圧力損失を低く抑えることができる。
さらに、排気ガス中のＰＭは、接合された下流側のセラミックハニカム構造体の隔壁端面や隔壁表面に捕捉され、捕捉されなかったごく一部のＰＭはセルから排出されるので、ＰＭが多量に堆積することがなく、フィルタを再生させるためにＰＭを燃焼しても、燃焼による発熱が大きくならないので、セラミックハニカム構造体が溶損し難くなる。さらに、ＰＭが燃焼した後に残るアッシュが、セラミックハニカムフィルタから流出し易くなるので、目詰まりが生じ難い。
尚、本発明のセラミックハニカムフィルタ10は、隔壁同士がずれて接合された複数のセラミックハニカム構造体11、12の外周を、外周壁5が形成されていることで、セラミックハニカムフィルタの強度が向上するので好ましい。
【００３０】
セル開口面積比は次のようにして算出する。接合されたセラミックハニカムフィルタの端面から光を透過させ、他方の端面でセルの開口を写真撮影する。もしくは、接合部から排気ガスが流通する方向と平行な両方向に10mm以内の範囲で、排気ガスが流通する方向と直交するように切断し、切断した一方の端面から光を透過させ、切断した他方の端面でセルの開口を写真撮影する。撮影した写真を画像解析装置で、セルのセル開口面積Ａ01と、前記セルのセル開口面積Ａ01が接合された下流側のセラミックハニカム構造体の隔壁によって減少したセル開口面積Ａ02とを算出し、(Ａ02/Ａ01)として各セルの開口面積比を算出する。
【００３１】
ここで、セラミックハニカムフィルタに流入した排気ガスが、上流側のセラミックハニカム構造体11のセルに流入した後、接合された下流側のセラミックハニカム構造体12のセルへ流通する際、接合部の狭まった流路により隣接するセルとの間で圧力差が生じ、排気ガス中のＰＭが、排気ガスが流通するセルに存在する下流側のセラミックハニカム構造体の隔壁端面や隔壁表面に捕捉され易くなるためには、セル開口面積比Ａ0=(Ａ02/Ａ01)は、任意の5セル×5セル＝25セルにおける平均値が0.85以下であることが好ましく、隔壁端面の粗さ（最大高さＲz）は20μm以上、隔壁表面の粗さ（最大高さＲz）は20μm以上であることが好ましい。さらに好ましくは、セル開口面積比Ａ0=(Ａ02/Ａ01)は、任意の5セル×5セル＝25セルにおける平均値が0.80以下であり、隔壁端面及び隔壁表面の粗さ（最大高さＲz）は25μm以上である。さらに、隔壁端面の粗さよりも、隔壁表面の粗さが大きいほうが、ＰＭが隔壁表面に捕捉され易くなるため好ましい。
【００３２】
本発明のセラミックハニカムフィルタにおいて、セラミックハニカムフィルタに流入した排気ガスが、上流側のセラミックハニカム構造体11のセルに流入した後、接合された下流側のセラミックハニカム構造体12のセルへ流通する際、接合部の狭まった流路により隣接するセルとの間で生じる圧力差が大きくなり、排気ガス中のＰＭが、排気ガスが流通するセルに存在する下流側のセラミックハニカム構造体の隔壁端面や隔壁表面に捕捉され易くなるためには、セルにおけるセル開口面積比（Ａ0）と、前記セルに隣接するセルにおけるセル開口面積比（Ａ1、Ａ2、Ａ3、Ａ4・・・）との差の絶対値が、任意の5セル×5セル＝25セルにおける最大値が0.10以上1.0未満であることが好ましく、さらに好ましくは0.20以上0.5以下である。
【００３３】
ここで、セルに隣接するセルにおけるセル開口面積比とは、例えば、四角形セルの場合、図１２に示すように、上流側のセラミックハニカム構造体11において、セル開口面積Ａ01を有するセルに隣接するセルのセル開口面積Ａ11、Ａ21、Ａ31、Ａ41、が、接合された下流側のセラミックハニカム構造体12の隔壁121によって減少したセル開口面積Ａ12、Ａ22、Ａ32、Ａ42との比、つまり、Ａ1=(Ａ12/Ａ11)、Ａ2=(Ａ22/Ａ21)、Ａ3=(Ａ32/Ａ31)、Ａ4=(Ａ42/Ａ41)のことを意味する。そして、セルにおけるセル開口面積比（Ａ0）と、前記セルに隣接するセルにおけるセル開口面積比（Ａ1、Ａ2、Ａ3、Ａ4）との差の絶対値とは、（Ａ0−Ａ1）、（Ａ0−Ａ2）、（Ａ0−Ａ3）、（Ａ0−Ａ4）の絶対値であり、これらの値のうち、任意の5セル×5セル＝25セルにおける最大のものが0.10以上1.0未満であることが好ましいのである。
【００３４】
本発明のセラミックハニカムフィルタにおいて、セル開口面積比Ａ0=(Ａ02/Ａ01)が、任意の5セル×5セル＝25セルにおける平均値を0.9以下とする具体的な態様として、図１、図２に示すように、複数のセラミックハニカム構造体の隔壁同士が、隔壁厚さの方向に前記隔壁同士の最短間隔が隔壁ピッチの0.1倍以上0.5倍未満でずれて接合された態様とすることができる。複数のセラミックハニカム構造体の隔壁同士が、隔壁厚さの方向に前記隔壁同士の最短間隔が隔壁ピッチの0.1倍以上0.5倍未満でずれて接合されているとは、図２に示すように、複数のセラミックハニカム構造体11、12の隔壁111、121の間隔ＸもしくはＹが隔壁ピッチの0.1倍以上0.5倍未満であることを言う。複数のセラミックハニカム構造体の隔壁同士が、隔壁厚さの方向に前記隔壁同士の最短間隔が隔壁ピッチの0.1倍以上でずれていることで、上流側のセラミックハニカム構造体のセルに流入した後、接合された下流側のセラミックハニカム構造体のセルへ流通する際、接合部の狭まった流路により隣接するセルとの間で生じる圧力差が大きくなり、排気ガス中のＰＭが、排気ガスが流通するセルに存在する下流側のセラミックハニカム構造体の隔壁端面や隔壁表面に捕捉され易くなるので好ましい。一方、隔壁同士の最短間隔の最大は、隔壁ピッチの0.5倍未満となることから、隔壁同士の最短間隔は、隔壁ピッチの0.1倍以上0.5倍未満とすることが好ましい。
【００３５】
また、セル開口面積比Ａ0=(Ａ02/Ａ01)が、任意の5セル×5セル＝25セルにおける平均値を0.9以下とする具体的な別の態様として、図３、図４に示すように、複数のセラミックハニカム構造体の隔壁同士が、前記端面の中心を軸として35〜55°の角度ずれた位置で接合された態様とすることができる。複数のセラミックハニカム構造体の隔壁同士が、端面の中心を軸として35〜55°の角度ずれた位置で接合されているとは、図３、図４に示すように、複数のセラミックハニカム構造体11、12の隔壁111、121が角度θ＝35〜55°を有して接合されていることを言う。
【００３６】
また、複数のセラミックハニカム構造体の隔壁同士が、隔壁厚さの方向に前記隔壁同士の最短間隔が隔壁ピッチの0.1倍以上0.5倍未満でずれたうえ、さらに、端面の中心を軸として35〜55°の角度ずらした位置で接合された態様とすること、もしくは、隔壁ピッチが異なる複数のセラミックハニカム構造体の端面の中心を軸として35〜55°の角度ずれた位置で接合された態様とすることも可能である。
【００３７】
尚、複数のセラミックハニカム構造体の隔壁同士が、隔壁厚さの方向に前記隔壁同士の最短間隔が隔壁ピッチの0.1倍以上0.5倍未満でずれ、さらに、端面の中心を軸として35〜55°の角度ずれた位置で接合されているとは、複数のセラミックハニカム構造体の端面の中心を軸として回転した角度が35〜55°であり、この状態で、複数のセラミックハニカム構造体の端面の中心同士が隔壁ピッチの0.1倍以上0.5倍未満ずれていることを言う。
【００３８】
セラミックハニカムフィルタに流入した排気ガスが、上流側のセラミックハニカム構造体のセルに流入した後、接合された下流側のセラミックハニカム構造体のセルへ流通する際、接合部の狭まった流路により隣接するセルとの間で圧力差が生じ、排気ガス中のＰＭが、排気ガスが流通するセルに存在する下流側のセラミックハニカム構造体の隔壁端面や隔壁表面に捕捉されるので、前記複数のセラミックハニカム構造体は２個以上接合されている必要がある。接合される複数のセラミックハニカム構造体の数が多くなれば、ＰＭを捕捉することができる接合された下流側のセラミックハニカム構造体の隔壁端面部が増加するため、ＰＭの捕集性能が向上するのである。しかし、接合される複数のセラミックハニカム構造体の数が多くなれば、排気ガスが流通する際の圧力損失が高くなるので、前記複数のセラミックハニカム構造体は２個以上１５個以下であることが好ましい。さらに好ましくは、２個以上１２個以下である。また、接合される複数のセラミックハニカム構造体は、全てが同一にずれている必要は無く、隔壁同士の最短間隔が異なるずれ量のものの組み合わせや、端面の中心を軸として回転した角度が異なるずれ量のものの組み合わせや、それらの組み合わせであっても良い。
【００３９】
また、本発明のセラミックハニカムフィルタは、前記排気ガスが流通する方向に直交する断面において、前記セルの隅部が円弧状であることで、接合部での強度が向上する。そして、セラミックハニカムフィルタに流入した排気ガスは、上流側のセラミックハニカム構造体のセルに流入した後、接合された下流側のセラミックハニカム構造体のセルへ流通する際、下流側のセラミックハニカム構造体の隔壁端面の面積が増加するのでＰＭが捕捉され易くなる。さらに、接合部の狭まった流路により隣接するセルとの間で圧力差が生じ易くなり、排気ガス中のＰＭが、排気ガスが流通するセルに存在する下流側のセラミックハニカム構造体の隔壁端面や隔壁表面に捕捉され易くなる。さらに、図５に示すように、排気ガスが流通する方向に直交する断面において、前記セルが略四角形状で、隅部が円弧状であり、一方の対向する隅部の曲率半径Ｒ1は他方の対向する隅部の曲率半径Ｒ2より大きいことで、隣接するセルとの間で生じる圧力差が大きくなり、排気ガス中のＰＭが隔壁に捕捉され易くなり、ＰＭの捕集性能を良好に維持することができる。
【００４０】
本発明のセラミックハニカムフィルタは、接合された複数のセラミックハニカム構造体の端面間が0.01〜3.0mmの間隔を有することができる。これにより、上流側のセラミックハニカム構造体のセル出口部と、接合された下流側のセラミックハニカム構造体の隔壁端面や隔壁表面との間に、排気ガス中のＰＭが捕捉される空間がより広く形成されるので、ＰＭの捕集性能が向上する。さらに、排気ガスが流通する際の圧力損失を低く抑えることができるので好ましい。但し、接合された複数のセラミックハニカム構造体の端面間が3.0mmを超えると、接合部の狭まった流路により隣接するセルとの間で生じる圧力差が小さくなり、排気ガス中のＰＭが隔壁に捕捉され難くなり、ＰＭの捕集性能を良好に維持する機能が低下することもあるため好ましくない。尚、0.01〜3.0mmの間隔の形成については後述する。
【００４１】
本発明のセラミックハニカムフィルタは、複数のセラミックハニカム構造体の開口率が75％以下であることが良い。これにより、ＰＭの捕集性能を維持しつつ、排気ガスが流通する際の圧力損失を低く抑えることができる。開口率が75％を超えると、セラミックハニカム構造体の強度が低下し、複数のセラミックハニカム構造体を接合することが困難となるので好ましくない。排気ガスが流通する際の圧力損失を低く抑えるには、開口率は40％以上であることが好ましい。
【００４２】
本発明のセラミックハニカムフィルタは、前記複数のセラミックハニカム構造体が、隣接するセラミックハニカム構造体同士の開口率が異なるように接合されても良い。これにより、接合部の狭まった流路により隣接するセルとの間で生じる圧力差が大きくなり、ＰＭが良好に捕集されつつ、排気ガスが流通する際の圧力損失を低く抑えることができるので好ましい。
【００４３】
本発明のセラミックハニカムフィルタは、図９(a)(b)に示すように、排気ガスが流通する方向に平行する断面において、隣接する隔壁１同士が略平行であるとともに、前記セラミックハニカム構造体の外周部の1〜5個のセル2outが、そのセルの一部もしくは端部が、外周面4に開口していても良い。これにより、排気ガスが流通する方向に対して、隔壁が傾いているので、ＰＭは、下流側のセラミックハニカム構造体の隔壁端面や隔壁表面の全域で捕捉され易くなる。そのため、ＰＭが良好に捕集されつつ、排気ガスが流通する際の圧力損失を低く抑えることができるので好ましい。ただし、外周部の6個以上のセルがそのセルの一部もしくは端部が、外周面に開口していると、排気ガスが流通する際の圧力損失が大きくなるので好ましくない。
【００４４】
本発明のセラミックハニカムフィルタは、接合される複数のセラミックハニカム構造体の気孔率が50〜80%、隔壁厚さが0.20〜0.50mm、セルピッチが1.0〜3.0mmであることで、接合された下流側のセラミックハニカム構造体の隔壁端面や隔壁表面にＰＭが捕捉され易くなるので好ましい。さらに好ましくは、気孔率は55〜70％であり、隔壁厚さは0.25〜0.45mmであり、セルピッチは1.2〜2.0mmである。
【００４５】
本発明のセラミックハニカムフィルタは次のように製造することができる。
（セラミックハニカム構造体の製造）
セラミック原料に、バインダー、潤滑剤、造孔材、水を添加して混合、混練を行って、可塑化したセラミック坏土を作製する。セラミック原料は、コーディエライト、コーディエライト化原料、炭化珪素、珪素−炭化珪素系複合材料、窒化珪素、ムライト、アルミナ、スピネル、炭化珪素−コージェライト系複合材料、リチウムアルミニウムシリケート、チタン酸アルミニウム、からなる群から選択される少なくとも１種であることが好ましい。これらの中でも、コージェライト化原料が好ましい。コージェライト化原料とは、焼成によりコージェライトとなる原料を意味し、SiO2が42〜56質量％、Al2O3が30〜45質量％、MgOが12〜16質量％の範囲に入る化学組成となるように配合されたセラミックス原料である。具体的にはタルク、カオリン、仮焼カオリン、アルミナ、水酸化アルミニウム、及びシリカの中から選ばれた複数の無機原料を上記化学組成となるような割合で含むものが挙げられる。この時、造孔材に平均粒子径が5〜70μmを有する材料を用いることで、隔壁端面や隔壁表面の粗さ（最大高さＲz）が15μm以上であるセラミックハニカム部材とすることができる。造孔材としては、焼成後のセラミックハニカム構造体の隔壁端面や隔壁表面に細孔が形成されることで粗さを15μm以上とすることができる材料であれば特に限定されないが、例えば、グラファイト、樹脂、発泡樹脂、発泡済樹脂、セラミックコーティング樹脂、コーンスターチ、小麦粉等を用いることができる。
【００４６】
次いで、セラミック坏土をハニカム状の押出成形用金型で押出成形して、所定長さのセラミックハニカム成形体を作製する。そして、セラミックハニカム成形体は、熱風炉、熱処理炉、マイクロ波等で乾燥させて、セラミックハニカム乾燥体とする。
【００４７】
ここで、押出成形用金型は、図６に示すように、押出成形用口金31に形成された成形溝32の角部に、曲面（Ｒ部）Ｒ1、Ｒ2を形成することで、図５に示すセラミックハニカム成形体の隔壁111の交差部であるセル隅部が円弧状で、一方の対向する隅部の曲率半径Ｒ1が他方の対向する隅部の曲率半径Ｒ2より大きく形成することができる。
【００４８】
（セラミックハニカムフィルタの製造）
次に、乾燥された複数のセラミックハニカム乾燥体の端面を、排気ガスが流通する方向と略直交するように砥石で研削する。前記造孔材を用いて製造されたセラミックハニカム部材の端面は、隔壁端面の粗さ（最大高さＲz）を15μm以上とするために、粒度が＃50〜＃270程度の砥石を用いることが好ましい。そして、その端面において、隔壁同士をずらして載置し、載置された状態の複数のセラミックハニカム乾燥体を焼成することで、隔壁同士がずれて接合されたセラミックハニカムフィルタを得ることができる。
【００４９】
焼成後、複数のセラミックハニカム構造体の外周部にコート材を塗布することで、複数のセラミックハニカム構造体が一体化され、複数のセラミックハニカム構造体が載置された接合部において破損し難くなる。
コート材としては、セラミック原料にバインダー、水を混合したものを用いることができる。セラミック原料としては、セラミックハニカム構造体と同材質、もしくは異なる材質であっても良く、コーディエライト、コーディエライト化原料、炭化珪素、珪素−炭化珪素系複合材料、窒化珪素、ムライト、アルミナ、シリカ、スピネル、炭化珪素−コージェライト系複合材料、リチウムアルミニウムシリケート、チタン酸アルミニウム、からなる群から選択される少なくとも１種を用いることができる。
【００５０】
また、乾燥された複数のセラミックハニカム乾燥体を、その端面において、隔壁同士をずらして載置し、載置された状態の複数のセラミックハニカム乾燥体の外周部にコート材を塗布し、焼成することで、隔壁同士がずれて接合されたセラミックハニカムフィルタを得ることもできる。この場合、セラミックハニカム構造体とコート材とが焼成一体化されているため、隔壁同士がずれて接合されたセラミックハニカムフィルタがより強固になるので好ましい。
コート材としては、セラミック原料にバインダー、水を混合したものを用いることができる。セラミック原料としては、セラミックハニカム構造体と同材質、もしくは異なる材質であっても良く、コーディエライト化原料、炭化珪素、珪素−炭化珪素系複合材料、ムライト、アルミナ、シリカ、スピネル、炭化珪素−コージェライト系複合材料、リチウムアルミニウムシリケート、チタン酸アルミニウム、からなる群から選択される少なくとも１種を用いることができる。
【００５１】
また、乾燥された複数のセラミックハニカム乾燥体を焼成し、焼成後の複数のセラミックハニカム構造体をその端面において、隔壁同士をずらして載置し、載置された状態の複数のセラミックハニカム構造体の外周部にコート材を塗布することで、隔壁同士がずれて接合されたセラミックハニカムフィルタを得ることもできる。
【００５２】
また、図７に示すように、複数のセラミックハニカム構造体11、12、13、14の端面の角を、面取り6、もしくは、Ｒ部7を形成した後に、隔壁同士をずらして載置し、載置された状態の複数のセラミックハニカム構造体の外周部にコート材を塗布することで、隔壁同士がずれて接合されたセラミックハニカムフィルタを得ることもできる。これにより、複数のセラミックハニカム構造体が載置された接合部で、コート材が外周部よりも厚く形成されるので、接合部が強化されるため好ましい。
尚、複数のセラミックハニカム構造体の端面に形成する面取り、もしくは、Ｒ部は、複数のセラミックハニカム構造体の乾燥後、もしくは、焼成後の何れで形成しても構わない。
【００５３】
また、図９に示すような、外周部の1〜5個のセル2outが、そのセルの一部もしくは端部が、外周面4を形成しているセラミックハニカム構造体は、例えば、次のようにして得られる。押出成形されたセラミックハニカム成形体を乾燥して、セラミックハニカム乾燥体を得た後、この乾燥体の外周部を加工除去する。この時、加工除去した後のハニカム乾燥体の外周面4が隔壁１に対して傾くように加工し、外周部の1〜5個のセル2outの一部もしくは端部が、外周面4を形成するように加工する。次いで、この乾燥体の両端部を、外周面4に対して略直角となるように加工する。
もしくは、次のようにしても得られる。押出成形機により縦方向（重力方向）にセラミックハニカム成形体を押し出す過程で、押し出されたセラミックハニカム成形体の下端部で、その重量を支えるために付加する保持力の方向、大きさを調整することにより、排気ガスが流通する方向に対して、セルが湾曲したセラミックハニカム成形体を作製する。そして、このようにして得られたセラミックハニカム成形体を乾燥して、セラミックハニカム乾燥体とする。そして、この乾燥体の外周部を、加工除去した後のハニカム乾燥体の外周面4が隔壁１に対して傾くように加工し、外周部の1〜5個のセル2outの一部もしくは端部が外周面4を形成するように加工する。次いで、この乾燥体の両端部を、外周面４に対して略直角となるように加工する。尚、上記では、セラミックハニカム乾燥体の外周部を加工除去する例を示したが、セラミックハニカム乾燥体を焼成した後の焼成体の外周部を加工除去して得られることは言うまでもない。
【００５４】
（接合材）
隔壁同士をずらして載置された複数のセラミックハニカム構造体は、接合材を介して載置することもでき、複数のセラミックハニカム構造体の接合部が強化され、複数のセラミックハニカム構造体が載置された接合部において破損し難くなる。
図13(a)(b)に示すように、接合材21は、複数のセラミックハニカム構造体11、12の端面の周縁部に配置し、複数のセラミックハニカム構造体を接合材を介して載置することができる。接合材21は、乾燥されたセラミックハニカム構造体に配置しても良く、焼成後のセラミックハニカム構造体に配置しても良い。接合材が配置される、セラミックハニカム構造体の端面の周縁部とは、端面の最外周部から、セルピッチの５倍の範囲内を言う。また、図13(c)(d)に示すように、接合材は、前記周縁部の全域に配置する必要は無く、接合部において破損し難い程度に応じて、周縁部の所望部位に配置させても良い。
【００５５】
前記接合材としては、例えば、次のようなものを用いることができる。セラミック原料にセラミックファイバー、無機バインダー等を混合したもの、或いは耐熱性を有するセラミックファイバー、セラミックス粒子、セメント等を単独で或いは混合して用いることができる。更に必要に応じて有機バインダー、無機バインダー等を混合することもできる。セラミック原料としては、セラミックハニカム構造体と同材質、もしくは異なる材質であっても良く、コーディエライト、コーディエライト化原料、炭化珪素、珪素−炭化珪素系複合材料、ムライト、アルミナ、シリカ、スピネル、炭化珪素−コージェライト系複合材料、リチウムアルミニウムシリケート、チタン酸アルミニウム、からなる群から選択される少なくとも１種を用いることができる。
【００５６】
図13に示すように、前記接合材21を介して複数のセラミックハニカム構造体11、12が載置されることで、複数のセラミックハニカム構造体11、12の端面間を0.01〜3.0mmの間隔とすることができる。接合材21は、端面上に配置するが、端面のセル内にも配置することもでき、これにより、複数のセラミックハニカム構造体を強固に接合することができる。
【００５７】
（隔壁同士をずらして載置する方法）
次に、複数のセラミックハニカム構造体を端面において隔壁同士をずらして載置する方法について説明する。
セラミックハニカム構造体の端面を切削、もしくは研削加工して、セラミックハニカム構造体の全長を所定の長さにする。ここで、全長は、接合されるセラミックハニカム構造体の数によって、適宜決めることができ、接合される全てのセラミックハニカム構造体の全長を同一にすることが好ましいが、全てのセラミックハニカム構造体の全長を同一にする必要はなく、全長の異なるセラミックハニカム構造体を接合しても構わない。尚、端面を加工されるセラミックハニカム構造体は、乾燥後で未焼成のもの、焼成後のものの何れでも良いことは言うまでもない。
【００５８】
図14、図15に複数のセラミックハニカム構造体を端面において隔壁同士をずらせて載置し、接合するための接合装置80を示す。接合装置80は、複数のセラミックハニカム構造体を載置するためのテーブル81と、位置決め部材から構成される。位置決め部材には、金属、及び/又は非金属からなる線状部材、もしくは光線を用いることができ、金属、及び/又は非金属からなる線状部材として、鋼線、銅線、セラミック繊維線、ナイロン繊維、糸、紐等を、光線として、ビーム光線、レーザー光線等を用いることができる。図14、図15に示す接合装置80では、位置決め部材として、２つのレーザー光源82、83で構成される。テーブル81は、水平面上をＸ、Ｙ方向に移動することができるともに、テーブル81の中心を軸として回転することができる。２つのレーザー光源82、83は、各レーザー光の光軸821、831が直交する位置に配置されている。そして、レーザー光源82、83は、各支柱84、85に支持されて上下方向に移動することができ、任意の位置で固定することができる。
【００５９】
次に、複数のセラミックハニカム構造体が端面において隔壁同士が、隔壁厚さの方向にずれて載置する方法を示す。
(a1)まず、レーザー光源82、83を１個目のセラミックハニカム構造体11の全長の長さと略一致する位置に固定して電源をONにする。そして、テーブル81上に、１個目のセラミックハニカム構造体11をその端面上において一方の外周端から他方の外周端まで形成されている任意の隔壁111-2とレーザー光の光軸821とが略一致するように、さらに、任意の隔壁111-2に直行する方向の隔壁111-3とレーザー光の光軸831とが略一致するように載置する（図14(a)）。
(b1)次に、テーブル81をＸ方向、もしくは、Ｙ方向、または、Ｘ方向、Ｙ方向の両方向に、隔壁ピッチの0.1倍以上0.5倍未満の範囲で移動させる（図14(b)）。
(c1)次に、レーザー光源82、83を２個目のセラミックハニカム構造体12の全長の長さと略一致する位置に移動させて固定する。そして、２個目のセラミックハニカム構造体12をその端面上において一方の外周端から他方の外周端まで形成されている任意の隔壁121-2とレーザー光の光軸821とが略一致するように、さらに、任意の隔壁121-2に直行する方向の隔壁121-3とレーザー光の光軸831とが略一致するように載置する（図14(c)）。
(d1)次に、テーブル81をＸ方向、もしくは、Ｙ方向、または、Ｘ方向、Ｙ方向の両方向に、隔壁ピッチの0.1倍以上0.5倍未満の範囲で移動させる（図14(d)）。
(e1)次に、レーザー光源82、83を３個目のセラミックハニカム構造体13の全長の長さと略一致する位置に移動させて固定する。そして、３個目のセラミックハニカム構造体13をその端面上において一方の外周端から他方の外周端まで形成されている任意の隔壁131-2とレーザー光の光軸821とが略一致するように、さらに、任意の隔壁131-2に直行する方向の隔壁131-3とレーザー光の光軸831とが略一致するように載置する（図14(e)）。
セラミックハニカム構造体を４個以上載置する場合は、以降同様に(b1)〜(e1)を繰り返すことで、所望の数のセラミックハニカム構造体を載置することができる。
【００６０】
複数のセラミックハニカム構造体が端面において隔壁同士が、端面の中心を軸として回転されてずれて載置する場合は、次のように行う。
(a2)レーザー光源82を１個目のセラミックハニカム構造体11の全長の長さと略一致する位置に固定して電源をONにする。そして、テーブル81上に、１個目のセラミックハニカム構造体11をその端面上において一方の外周端から他方の外周端まで形成されている任意の隔壁111-2とレーザー光の光軸821とが略一致するように載置する（図15(a)）。
(b2)次に、テーブル81を35〜55°の角度範囲で回転移動させる（図15(b)）。
(c2)次に、レーザー光源82を２個目のセラミックハニカム構造体12の全長の長さと略一致する位置に移動させて固定する。そして、２個目のセラミックハニカム構造体12をその端面上において一方の外周端から他方の外周端まで形成されている任意の隔壁121-2とレーザー光の光軸821とが略一致するように載置する（図15(c)）。
(d2)次に、テーブル81を35〜55°の角度範囲で回転移動させる（図15(d)）。
(e2)次に、レーザー光源82を３個目のセラミックハニカム構造体13の全長の長さと略一致する位置に移動させて固定する。そして、３個目のセラミックハニカム構造体13をその端面上において一方の外周端から他方の外周端まで形成されている任意の隔壁131-2とレーザー光の光軸821とが略一致するように載置する（図15(e)）。
セラミックハニカム構造体を４個以上載置する場合は、以降同様に(b2)〜(e2)を繰り返すことで、所望の数のセラミックハニカム構造体を載置することができる。
【００６１】
上記の説明では、位置決め部材として、レーザー光源を用いた例で示したが、セラミックハニカム構造体の端面上において、一方の外周端から他方の外周端まで形成されている任意の隔壁と略一致させることができる部材であれば、例えば糸、紐、鋼線、光線等を利用することができる。
【実施例】
【００６２】
以下、本発明について実施例を用いてより詳細に説明するが、本発明はこれらの実施例に限られるものではない。
カオリン、タルク、シリカ、アルミナ粉末を調整し、質量比で、SiO2:48〜52%、Al2O3:33〜37%、MgO:12〜15%となるコーディエライト質のセラミックハニカム構造体形成用セラミックス原料を準備し、これにメチルセルロース、ヒドロキシプロピルメチルセルロースなどのバインダーをセラミックス原料に対して8%、潤滑剤、平均粒子径が40μmを有する発泡済み中空樹脂の造孔材を7.0％添加し、乾式で十分混合した後、規定量の水を添加、十分な混練を行って可塑化したセラミック坏土を作製した。次に、成形溝の角部に曲面（Ｒ部）を形成した押出成形用金型を用いて坏土を押出し成形し、全長300ｍｍの長さに切断して、外径270mm、長さ300ｍｍのセラミックハニカム成形体を作製し、マイクロ波乾燥機で20分間乾燥して乾燥体とする。そして、この乾燥体の外周部を、外周部の0〜8個のセルの一部もしくは端部が外周面を形成するように、外周面と隔壁との傾きを変更して外周部を加工する。そして、この乾燥体を長さ150ｍｍ、75ｍｍ、37.5ｍｍ、25ｍｍに切断して、表１に示すセル数を有する未焼成のセラミックハニカム乾燥体Ａ〜Ｌを得た。また、この未焼成の乾燥体を焼成炉で8日間のスケジュールで最高温度1410℃で焼成を行い、焼成済みのセラミックハニカム構造体Ａ〜Ｌを得た。
【００６３】
（実施例１、２）
長さが150ｍｍの未焼成のハニカム構造体Ｃを接合装置80に載置して、表２に示すずれ量となるように、未焼成の２個のハニカム構造体Ｃを接合材を介さずに当接した。そして、当接されたセラミックハニカム構造体を、焼成炉で8日間のスケジュールで最高温度1410℃で焼成を行った。そして、焼成後の当接されたセラミックハニカム構造体の外周部に、コーディエライト、バインダー、水からなるスラリーをコートし、乾燥後、外径270mm、全長300mmである実施例１、２のセラミックハニカムフィルタを得た。このセラミックハニカムフィルタを各２個作製した。
【００６４】
（実施例３、９、１５）
長さが150ｍｍの未焼成のハニカム構造体Ｃを接合装置80に載置して、表２に示すずれ量となるように、未焼成の２個のハニカム構造体Ｃを接合材を介して当接した。接合材として、コーディエライト化原料とバインダー、水を用いて、セラミックハニカム構造体の最外周からセルピッチの２倍の範囲内の端面上のみに配置した。そして、当接されたセラミックハニカム構造体を、焼成炉で8日間のスケジュールで最高温度1410℃で焼成を行った。そして、外径266.7mm、全長301mmである実施例３、９、１５のセラミックハニカムフィルタを得た。このセラミックハニカムフィルタを各２個作製した。
【００６５】
（実施例４、１０、１６）
長さが150ｍｍの未焼成のハニカム構造体Ｃを接合装置80に載置して、表２に示すずれ量となるように、未焼成の２個のハニカム構造体Ｃを接合材を介して当接した。接合材として、コーディエライト化原料とバインダー、水を用いて、セラミックハニカム構造体の最外周からセルピッチの２倍の範囲内の端面上のみに配置した。そして、当接されたセラミックハニカム構造体を、焼成炉で8日間のスケジュールで最高温度1410℃で焼成を行った。そして、焼成後の当接されたセラミックハニカム構造体の外周部に、コーディエライト、バインダー、水からなるスラリーをコートし、乾燥後、外径270mm、全長301mmである実施例４、１０、１６のセラミックハニカムフィルタを得た。このセラミックハニカムフィルタを各２個作製した。
【００６６】
（実施例５、１１）
長さが150ｍｍの未焼成のハニカム構造体Ｄを接合装置80に載置して、表２に示すずれ量となるように、未焼成の２個のハニカム構造体Ｄを接合材を介して当接した。２個のハニカム構造体は、接合材として、コーディエライト化原料を用いて、ハニカム構造体の最外周からセルピッチの２倍の範囲内の端面上のみに配置した。そして、当接されたセラミックハニカム構造体を、焼成炉で8日間のスケジュールで最高温度1410℃で焼成を行った。そして、焼成後の当接されたセラミックハニカム構造体の外周部に、コーディエライト、バインダー、水からなるスラリーをコートし、乾燥後、外径270mm、全長301mmである実施例５、１１のセラミックハニカムフィルタを得た。このセラミックハニカムフィルタを各２個作製した。
【００６７】
（実施例６、７）
長さが75ｍｍの未焼成のハニカム構造体Ｄを接合装置80に載置して、表２に示すずれ量となるように、未焼成の２個のハニカム構造体Ｄと、未焼成の２個のハニカム構造体Ｊの計４個を接合材を介して当接した。４個のハニカム構造体は、接合材として、コーディエライト化原料を用いて、ハニカム構造体の最外周からセルピッチの２倍の範囲内の端面上と端面から3mmのセル内に配置した。そして、当接されたセラミックハニカム構造体を、焼成炉で8日間のスケジュールで最高温度1410℃で焼成を行った。そして、焼成後の当接されたセラミックハニカム構造体の外周部に、コーディエライト、バインダー、水からなるスラリーをコートし、乾燥後、外径270mm、全長303mmである実施例６〜７のセラミックハニカムフィルタを得た。このセラミックハニカムフィルタを各２個作製した。
【００６８】
（実施例８）
長さが75ｍｍの未焼成のハニカム構造体Ｄを接合装置80に載置して、未焼成の２個のハニカム構造体Ｄと、未焼成の２個のハニカム構造体Ｊの計４個を、Ｄ−Ｄ−Ｊ−Ｊの順で接合材を介して当接した。当接時、ハニカム構造体ＤとＤとの間のずれ量は、隔壁ピッチの0.1倍、ハニカム構造体ＤとＪとの間のずれ量は、隔壁ピッチの0.3倍、ハニカム構造体ＪとＪとの間のずれ量は隔壁ピッチの0.1倍とした。そして、４個のハニカム構造体は、接合材として、コーディエライト化原料を用いて、ハニカム構造体の最外周からセルピッチの２倍の範囲内の端面上と端面から3mmのセル内に配置した。そして、当接されたセラミックハニカム構造体を、焼成炉で8日間のスケジュールで最高温度1410℃で焼成を行った。そして、焼成後の当接されたセラミックハニカム構造体の外周部に、コーディエライト、バインダー、水からなるスラリーをコートし、乾燥後、外径270mm、全長303mmである実施例８のセラミックハニカムフィルタを得た。このセラミックハニカムフィルタを各２個作製した。
【００６９】
（実施例１２〜１３）
長さが75ｍｍの未焼成のハニカム構造体Ｄを接合装置80に載置して、表２に示すずれ量となるように、未焼成の２個のハニカム構造体Ｄと、未焼成の２個のハニカム構造体Ｉの計４個を接合材を介して当接した。４個のハニカム構造体は、接合材として、コーディエライト化原料を用いて、ハニカム構造体の最外周からセルピッチの２倍の範囲内の端面上と端面から3mmのセル内に配置した。そして、当接されたセラミックハニカム構造体を、焼成炉で8日間のスケジュールで最高温度1410℃で焼成を行った。そして、焼成後の当接されたセラミックハニカム構造体の外周部に、コーディエライト、バインダー、水からなるスラリーをコートし、乾燥後、外径270mm、全長303mmである実施例１２〜１３のセラミックハニカムフィルタを得た。このセラミックハニカムフィルタを各２個作製した。
【００７０】
（実施例１４）
長さが75ｍｍの未焼成のハニカム構造体Ｄを接合装置80に載置して、焼成の２個のハニカム構造体Ｄと、未焼成の２個のハニカム構造体Ｉの計４個を、Ｄ−Ｄ−Ｉ−Ｉの順で接合材を介して当接した。接合時、ハニカム構造体ＤとＤとの間のずれ量は、端面の中心を軸として10°の角度、ハニカム構造体ＤとＪとの間のずれ量は端面の中心を軸として45°の角度、ハニカム構造体ＩとＩとの間のずれ量は端面の中心を軸として10°の角度とした。そして、４個のハニカム構造体は、接合材として、コーディエライト化原料を用いて、ハニカム構造体の最外周からセルピッチの２倍の範囲内の端面上と端面から3mmのセル内に配置した。そして、当接されたセラミックハニカム構造体を、焼成炉で8日間のスケジュールで最高温度1410℃で焼成を行った。そして、焼成後の当接されたセラミックハニカム構造体の外周部に、コーディエライト、バインダー、水からなるスラリーをコートし、乾燥後、外径270mm、全長303mmである実施例１４のセラミックハニカムフィルタを得た。このセラミックハニカムフィルタを各２個作製した。
【００７１】
（実施例１７、２１〜２２）
長さが75ｍｍの焼成済みのハニカム構造体Ｄを接合装置80に載置して、表２に示すずれ量となるように、焼成済みの４個のハニカム構造体Ｄを接合材を介して当接した。４個のハニカム構造体は、接合材として、コーディエライトを用いて、ハニカム構造体の最外周からセルピッチの２倍の範囲内の端面上と端面から3mmのセル内に配置した。そして、当接されたセラミックハニカム構造体の外周部に、シリカ、バインダー、水からなるスラリーをコートし、乾燥後、外径270mm、全長303mmである実施例１７、外径270mm、全長301.5mmである実施例２１、外径270mm、全長307.5mmである実施例２２のセラミックハニカムフィルタを得た。このセラミックハニカムフィルタを２個作製した。
【００７２】
（実施例１８）
長さが75ｍｍの焼成済みのハニカム構造体Ｅを接合装置80に載置して、表２に示すずれ量となるように、焼成済みの４個のハニカム構造体Ｅを接合材を介して当接した。４個のハニカム構造体は、接合材として、コーディエライトを用いて、ハニカム構造体の最外周からセルピッチの２倍の範囲内の端面上と端面から3mmのセル内に配置した。そして、当接されたセラミックハニカム構造体の外周部に、シリカ、バインダー、水からなるスラリーをコートし、乾燥後、外径270mm、全長303mmである実施例１８のセラミックハニカムフィルタを得た。このセラミックハニカムフィルタを２個作製した。
【００７３】
（実施例１９）
長さが75ｍｍの焼成済みのハニカム構造体Ｆを接合装置80に載置して、表２に示すずれ量となるように、焼成済みの４個のハニカム構造体Ｆを接合材を介して当接した。４個のハニカム構造体は、接合材として、コーディエライトを用いて、ハニカム構造体の最外周からセルピッチの２倍の範囲内の端面上と端面から3mmのセル内に配置した。そして、当接されたセラミックハニカム構造体の外周部に、シリカ、バインダー、水からなるスラリーをコートし、乾燥後、外径270mm、全長303mmである実施例１９のセラミックハニカムフィルタを得た。このセラミックハニカムフィルタを２個作製した。
【００７４】
（実施例２０）
長さが75ｍｍの焼成済みのハニカム構造体Ｇを接合装置80に載置して、表２に示すずれ量となるように、焼成済みの４個のハニカム構造体Ｇを接合材を介して当接した。４個のハニカム構造体は、接合材として、コーディエライトを用いて、ハニカム構造体の最外周からセルピッチの２倍の範囲内の端面上と端面から3mmのセル内に配置した。そして、当接されたセラミックハニカム構造体の外周部に、シリカ、バインダー、水からなるスラリーをコートし、乾燥後、外径270mm、全長303mmである実施例２０のセラミックハニカムフィルタを得た。このセラミックハニカムフィルタを２個作製した。
【００７５】
（実施例２３）
長さが75ｍｍの焼成済みのハニカム構造体Ｂを接合装置80に載置して、表２に示すずれ量となるように、焼成済みのハニカム構造体Ｄ、Ｈ、Ｊを接合材を介して当接した。４個のハニカム構造体は、接合材として、コーディエライトを用いて、ハニカム構造体の最外周からセルピッチの２倍の範囲内の端面上と端面から3mmのセル内に配置した。そして、当接されたセラミックハニカム構造体の外周部に、シリカ、バインダー、水からなるスラリーをコートし、乾燥後、外径270mm、全長303mmである実施例２３のセラミックハニカムフィルタを得た。このセラミックハニカムフィルタを２個作製した。
【００７６】
（実施例２４）
長さが37.5ｍｍの焼成済みのハニカム構造体Ａ、Ｂ、Ｄ、Ｈ、Ｉ、Ｊ、Ｋ、Ｌの両端面の角を3ｍｍ面取りした。そして、焼成済みのハニカム構造体Ａを接合装置80に載置して、表２に示すずれ量となるように、焼成済みのハニカム構造体Ｂ、Ｄ、Ｈ、Ｉ、Ｊ、Ｋ、Ｌの計８個を接合材を介して当接した。８個のハニカム構造体は、接合材として、コーディエライトを用いて、ハニカム構造体の最外周からセルピッチの３倍の範囲内の端面上と端面から3mmのセル内に配置した。そして、当接されたセラミックハニカム構造体の外周部に、シリカ、バインダー、水からなるスラリーをコートし、乾燥後、外径270mm、全長307mmである実施例２４のセラミックハニカムフィルタを得た。このセラミックハニカムフィルタを２個作製した。
【００７７】
（実施例２５）
長さが25ｍｍの焼成済みのハニカム構造体Ｄの両端面の角を3ｍｍ面取りした。そして、焼成済みのハニカム構造体Ｄを接合装置80に載置して、表２に示すずれ量となるように、焼成済みの１２個のハニカム構造体Ｄを接合材を介して当接した。１２個のハニカム構造体は、接合材として、コーディエライトを用いて、ハニカム構造体の最外周からセルピッチの３倍の範囲内の端面上と端面から3mmのセル内に配置した。そして、当接されたセラミックハニカム構造体の外周部に、シリカ、バインダー、水からなるスラリーをコートし、乾燥後、外径270mm、全長311mmである実施例２５のセラミックハニカムフィルタを得た（図８）。このセラミックハニカムフィルタを２個作製した。
【００７８】
（実施例２６）
長さが25ｍｍの焼成済みのハニカム構造体Ｄの両端面の角を3ｍｍ面取りした。そして、焼成済みのハニカム構造体Ｄを接合装置80に載置して、表２に示すずれ量となるように、焼成済みの１３個のハニカム構造体Ｄを接合材を介して当接した。１３個のハニカム構造体は、接合材として、コーディエライトを用いて、ハニカム構造体の最外周からセルピッチの３倍の範囲内の端面上と端面から3mmのセル内に配置した。そして、当接されたセラミックハニカム構造体の外周部に、シリカ、バインダー、水からなるスラリーをコートし、乾燥後、外径270mm、全長337mmである実施例２６セラミックハニカムフィルタを得た。このセラミックハニカムフィルタを２個作製した。
【００７９】
（実施例２７）
長さが25ｍｍの焼成済みのハニカム構造体Ｄの両端面の角を3ｍｍ面取りした。そして、焼成済みのハニカム構造体Ｄを接合装置80に載置して、表２に示すずれ量となるように、焼成済みの１２個のハニカム構造体Ｄを接合材を介して当接した。１２個のハニカム構造体は、接合材として、コーディエライトを用いて、ハニカム構造体の最外周からセルピッチの３倍の範囲内の端面上と端面から3mmのセル内に配置し、ハニカム構造体同士の隙間は、上流側から順に3.0mm、3.0mm、3.0mm、3.0mm、2.0mm、2.0mm、2.0mm、2.0mm、1.0mm、1.0mm、1.0mmとした。そして、当接されたセラミックハニカム構造体の外周部に、シリカ、バインダー、水からなるスラリーをコートし、乾燥後、外径270mm、全長323mmである実施例２７のセラミックハニカムフィルタを得た。このセラミックハニカムフィルタを２個作製した。
【００８０】
（実施例２８）
長さが25ｍｍの焼成済みのハニカム構造体Ｄの両端面の角を3ｍｍ面取りした。そして、焼成済みのハニカム構造体Ｄを接合装置80に載置して、表２に示すずれ量となるように、焼成済みの６個のハニカム構造体Ｄを接合材を介して当接した。６個のハニカム構造体は、ハニカム構造体同士の隙間が2mmとなるように、接合材として、コーディエライトを用いて、ハニカム構造体の最外周からセルピッチの３倍の範囲内の端面上と端面から3mmのセル内に配置して、実施例２８のセラミックハニカムフィルタの上流側部材とした。同様に、両端面の角を3ｍｍ面取りした長さが25ｍｍの焼成済みのハニカム構造体Ｄを接合装置80に載置して、表２に示すずれ量となるように、焼成済みの６個のハニカム構造体Ｄを接合材を介して当接した。６個のハニカム構造体は、ハニカム構造体同士の隙間が1mmとなるように、接合材として、コーディエライトを用いて、ハニカム構造体の最外周からセルピッチの３倍の範囲内の端面上と端面から3mmのセル内に配置して、実施例２８のセラミックハニカムフィルタの下流側部材とした。そして、上流側部材と下流側部材とを表２に示すずれ量となるように、接合材を介して当接した。上流側部材と下流側部材との隙間が3.0mmとなるように、接合材として、コーディエライトを用いて、ハニカム構造体の最外周からセルピッチの３倍の範囲内の端面上と端面から3mmのセル内に配置した。そして、当接されたセラミックハニカム構造体の外周部に、シリカ、バインダー、水からなるスラリーをコートし、乾燥後、外径270mm、全長318mmである実施例２８のセラミックハニカムフィルタを得た。このセラミックハニカムフィルタを２個作製した。
【００８１】
上記で得られたセラミックハニカムフィルタに対し、ＰＭ捕集率と圧力損失、耐溶損性、アッシュによる目詰まりを測定した。
ＰＭ捕集率は、ハニカムフィルタに対して、微粒子発生器により空気流量10Nm3/minで、粒径0.042μmのカーボン粉を3g/hで２時間投入した際の、ハニカムフィルタが捕集したカーボン粉の重量と投入したカーボン粉の重量から、捕集率を算出した。そして、捕集効率が、
85%以上の場合を(◎◎)、
70%以上85%未満の場合を(◎)、
50%以上70%未満の場合を(○)、
30%以上50%未満の場合を(△)、及び
30%未満の場合を(×)
として捕集効率を評価した。
圧力損失は、圧力損失テストスタンドにて、空気流量7.5Nm3/min時のハニカムフィルタ入口側と出口側の差圧を圧力損失として評価を行った。そして、圧力損失が、
1.0 kPaを越える場合を(×)、
0.8 kPaを超え1.0 kPa以下の場合を(△)、
0.6 kPaを超え0.8 kPa以下の場合を(○)、及び
0.6 kPa以下の場合を(◎)
として初期圧力損失を評価した。評価結果を表２に示す。
【００８２】
耐溶損性は、ＰＭ捕集率の測定において、セラミックハニカムフィルタへのカーボン粉の投入を継続し、ハニカムフィルタに捕集された微粒子が6g/Lとなるまで行った後、これらのハニカムフィルタを排気試験装置(図示せず)に装着し、バーナーによる燃焼ガスによりカーボン粉に着火させ、溶損発生の有無を確認して評価した。この時の昇温速度は毎秒1.6℃とし、600℃到達後、燃焼ガスの導入を停止し、捕集されたカーボン粉による自己燃焼を行わせる。燃焼が終了し、冷却後のハニカムフィルタに対して、Ｘ線による内部溶損発生の有無の確認を行ったうえで、溶損が認められなかったものについては、捕集させるカーボン粉を2g/Lづつ増加させ、溶損が発生するまで繰り返し溶損試験を行い、溶損が発生しなかったカーボン捕集量の最大値を耐溶損カーボン捕集量として耐溶損性の指標として表した。そして、耐溶損性の指標が、
20g以上の場合を（◎）
14g以上18g以下の場合を（○）
8g以上12g以下の場合を（△）
6g以下の場合を（×）
として耐溶損性を評価した。評価結果を表２に示す。
【００８３】
アッシュによる目詰まりの評価は、耐溶損性試験を終了したハニカムフィルタを排気ガスが流通する方向と平行な方向に切断し写真撮影する。このうち、任意の10セルについて、画像解析でアッシュの堆積量を画像面積として算出し、比較例１でのアッシュ堆積量を100として相対的に評価した。そして、アッシュの堆積量が比較例１に対して、
70以下の場合を（◎）
70を超え80以下の場合を（○）
80を超え90以下の場合を（△）
90を超え100以下の場合を（×）
としてアッシュによる目詰まりを評価した。評価結果を表２に示す。
【００８４】
各実施例で作製したセラミックハニカムフィルタの残りの１個から試験片を切り出し、セラミックハニカム構造体Ａ〜Ｌの気孔率、平均細孔径、隔壁端面及び隔壁表面の粗さの測定を行った。
気孔率、平均細孔径は、水銀圧入法により測定した。セラミックハニカムフィルタから切り出した試験片(10 mm×10 mm×10 mm)を、Micromeritics社製オートポアIIIの測定セル内にセットし、セル内を減圧した後、水銀を導入して加圧した。加圧時の圧力と試験片内に存在する細孔中に押し込まれた水銀の体積との関係から、細孔径と累積細孔容積との関係を求めた。水銀を導入する圧力は、0.5 psi(0.35×10-3 kgf/mm2)とし、圧力から細孔径を算出する際の常数は、接触角=130°、表面張力484 dyne/cmとした。このとき、気孔率は、全細孔容積の測定値から、コージェライトの真比重を2.52 g/cm3として、計算によって求めた。そして、前記水銀圧入方により求めた細孔径と累積細孔容積との関係から、累積細孔容積が50%となる細孔径を細孔の平均細孔径とした。
隔壁端面及び隔壁表面の粗さである最大高さＲzは、ミツトヨ製表面粗さ計SURFTESTにより、先端の曲率半径5μmの触針を用いて、隔壁端面及び隔壁表面を長手方向2mmに亘って測定して、JIS B 0601-2001に準じて求め、３ケ所の測定値の平均とした。これらの結果を表３に示す。
【００８５】
（比較例１〜３）
比較例１では、特許文献１に記載されている、セルの端面が交互に目封止されたセラミックハニカムフィルタを作製し、実施例と同様に評価を行った。実施例と同様にセラミック坏土を作製し、成形溝の角部に曲面（Ｒ部）が形成されていない押出成形用金型を用いて坏土を押出し成形し、外径270mm、長さ300mmのセラミックハニカム成形体を作製し、マイクロ波乾燥機で20分間乾燥して乾燥体とし、表１に示すセル数を有する未焼成のセラミックハニカム乾燥体Ｍを得た。この未焼成の乾燥体を焼成炉で8日間のスケジュールで最高温度1410℃で焼成を行い、焼成済みのセラミックハニカム構造体Ｍとした。このセラミックハニカム構造体のセルの両端面を目封止材で交互に目封止を行い、外径270mm、全長300mmである比較例１のセラミックハニカムフィルタを作製した。
【００８６】
比較例２では、特許文献２に記載されている、セラミックハニカム構造体片方の端面においてのみセルが交互に目封止されたセラミックハニカムフィルタを作製し、実施例と同様に評価を行った。焼成済みのセラミックハニカム構造体Ｍの一方の端面においてのみ目封止材で交互に目封止を行い、外径270mm、全長300mmである比較例２のセラミックハニカムフィルタを作製した。
【００８７】
比較例３では、実施例１７において、ずれ量を０として作製したこと以外は、実施例１７と同様に作製して評価を行った。
【００８８】
【表１】
2014113510.tif 000003
【００８９】
【表２】
2014113510.tif 000004
【００９０】
【表３】
2014113510.tif 000005
【００９１】
表２に示すように、本発明のセラミックハニカムフィルタは、ＰＭの捕集性能を維持しつつ、排気ガスが通過する際の圧力損失を低く抑えることができることがわかる、一方、比較例１のセラミックハニカムフィルタは、ＰＭ捕集率は良好であるが、圧力損失に問題がある。比較例２、３のセラミックハニカムフィルタは、ＰＭ捕集性能が不十分である。
【符号の説明】
【００９２】
１：隔壁
２：セル
４：外周面
５：外周壁
６：面取り
７：Ｒ部
１０：セラミックハニカムフィルタ
１１：上流側のセラミックハニカム構造体
１２：下流側のセラミックハニカム構造体
２１：接合材
３１：押出成形用口金
３２：成形溝
５０、６０：従来技術のセラミックハニカムフィルタ
５１、６１：隔壁
５２ａ、５２ｂ、６２ａ、６２ｂ：セル
５３ａ、５３ｂ、６３ｂ：目封止部
８０：接合装置
８１：テーブル
８２、８３：レーザー光源
８４、８５：支柱
１１１：上流側セラミックハニカム構造体の隔壁
１２１：下流側セラミックハニカム構造体の隔壁
８２１、８３１：レーザー光の光軸
Ｘ、Ｙ：複数のセラミックハニカム構造体の隔壁同士の隔壁間隔
θ：複数のセラミックハニカム構造体の隔壁同士の隔壁角度
Ａ01、Ａ11、Ａ21、Ａ31、Ａ41：上流側のセラミックハニカム構造体におけるセル開口面積
Ａ02、Ａ12、Ａ22、Ａ32、Ａ42：接合された下流側のセラミックハニカム構造体の隔壁によって減少したセル開口面積
Ｒ1：セルでの一方の対向する隅部の曲率半径
Ｒ2：セルでの他方の対向する隅部の曲率半径
【図１】
2014113510.tif 000006
【図２】
2014113510.tif 000007
【図３】
2014113510.tif 000008
【図４】
2014113510.tif 000009
【図５】
2014113510.tif 000010
【図６】
2014113510.tif 000011
【図７】
2014113510.tif 000012
【図８】
2014113510.tif 000013
【図９】
2014113510.tif 000014
【図１０】
2014113510.tif 000015
【図１１】
2014113510.tif 000016
【図１２】
2014113510.tif 000017
【図１３】
2014113510.tif 000018
【図１４】
2014113510.tif 000019
【図１５】
2014113510.tif 000020